(57)【要約】【課題】  本発明は、血液の凝固促進効果に優れており短時間のうちに血液を凝固させることができる血液凝固促進剤を提供する。【解決手段】  本発明の血液凝固促進剤は、吸着性無機物１００重量部と金属酸化物０．００１〜５重量部とからなる無機混合物を３００〜１０００℃に加熱処理されてなることを特徴とするので、優れた血液凝固作用を有しており、採取された血液を短時間のうちに凝固させて血清と血餅とに分離させることができる。【選択図】    なし【特許請求の範囲】
【請求項１】
吸着性無機物１００重量部と金属酸化物０．００１〜５重量部とからなる無機混合物を３００〜１０００℃に加熱処理してなることを特徴とする血液凝固促進剤。
【請求項２】
吸着性無機物がシリカであることを特徴とする請求項１に記載の血液凝固促進剤。
【発明の詳細な説明】
【技術分野】
【０００１】
本発明は、血液から血清を分離するために用いられる血液凝固促進剤に関する。
【背景技術】
【０００２】
近年、検査技術の進歩に伴って、血清生化学検査、血清免疫学検査、血球検査などの血液検査が広く普及しており、血清生化学検査が大きな割合を占めている。そして、血清生化学検査に供される血清は、採血管内に予め血液凝固促進剤を入れておき、この採血管内に血液を供給して血液を凝固させて遠心分離することにより、比重の重い血餅から分離することによって得ることができる。
【０００３】
このような血液凝固促進剤としては、特許文献１に、アルミニウム含有量が１５００ｐｐｍ以下のシリカを含有する血液凝固促進剤が提案されている。しかしながら、この血液凝固促進剤は、血液の凝固促進効果が低く、又、製造にあたってアルミニウム含有量の調整のために煩雑な工程を必要とするといった問題点があった。
【０００４】
【特許文献１】特開平８−２７１５０６号公報
【発明の開示】
【発明が解決しようとする課題】
【０００５】
本発明は、血液の凝固促進効果に優れており短時間のうちに血液を凝固させることができる血液凝固促進剤を提供する。
【課題を解決するための手段】
【０００６】
本発明の血液凝固促進剤は、吸着性無機物１００重量部と金属酸化物０．００１〜５重量部とからなる無機混合物を３００〜１０００℃に加熱処理してなることを特徴とする。
【０００７】
上記無機混合物を構成する吸着性無機物としては、例えば、シリカ、セライトなどが挙げられ、シリカが好ましい。そして、シリカには、天然シリカと合成シリカとがあるが、合成シリカが好ましい。なお、天然シリカは、例えば、石英砂などの形状で産出する天然シリカを微粉砕して得られ、又、合成シリカとしては、例えば、ケイ酸ナトリウムと酸とを反応させて得られたもの、アルコキシシランの加水分解により得られたもの、カルシウムシリケートと酸との反応により得られたものなどが挙げられる。
【０００８】
又、上記無機混合物を構成する金属酸化物としては、酸化カルシウム、酸化鉄、酸化マグネシウム、酸化チタン、酸化アルミニウムなどが挙げられ、単独で用いても二種以上が併用されてもよいが、酸化カルシウム、酸化鉄、酸化マグネシウム、酸化チタン及び酸化アルミニウムからなる群から選ばれた二種以上からなることが好ましい。
【０００９】
そして、無機混合物中における金属酸化物の総含有量としては、少ないと、血液凝固促進剤の血液の凝固作用が低下し、血液の凝固に時間を要する一方、多いと、血液検査の結果に影響を及ぼす虞れがあるので、吸着性無機物１００重量部に対して０．００１〜５重量部に限定される。
【００１０】
本発明の血液凝固促進剤は、吸着性無機物と金属酸化物とを所定割合で含有する無機混合物を３００〜１０００℃に加熱処理することによって得ることができる。ここで、無機化合物の加熱処理温度は、低いと、血液凝固促進剤の血液の凝固作用が低下し、血液の凝固に時間を要する一方、高いと、吸着性無機物が溶融してしまい、他の薬剤への分散性が
低下するので、上述のように、３００〜１０００℃に限定される。
【００１１】
次に、上記血液凝固促進剤の製造方法について説明する。この血液凝固促進剤の製造方法としては、先ず、吸着性無機物と金属酸化物とを混合して無機混合物を製造するが、この無機混合物を製造するにあたっては、吸着性無機物と金属酸化物とを均一に混合すると共に吸着性無機物及び金属酸化物を微細なものとすることが好ましく、具体的な無機混合物の製造方法としては、吸着性無機物と金属酸化物とを混合した上で磨り潰して無機混合物を製造する方法が挙げられる。
【００１２】
次に、上記無機混合物を電気炉などの汎用の加熱処理装置に供給して３００〜１０００℃に加熱処理することによって本発明の血液凝固促進剤を得ることができる。
【００１３】
そして、上記血液凝固促進剤は、採血された血液が収容された採血管などの容器内に添加されてもよいし、予め採血管などの容器内に収容しておいてもよい。又、上記血液凝固促進剤は、固体状のまま使用されてもよいし、水や溶剤に溶解させ或いは懸濁させた状態で使用されてもよい。血液凝固促進剤を水や溶剤に溶解させ或いは懸濁させた状態で採血管などの容器内に収容した場合には、血液凝固促進剤を容器内に収容した後に水や溶剤を除去してもよい。
【００１４】
更に、上記血液凝固促進剤は、血液が凝固して得られる血餅が、血液を収容した容器の内壁面に付着するのを防止する血液成分付着防止剤と共に用いられてもよい。このような血液成分付着防止剤としては、例えば、ポリビニルピロリドン、シリコーンオイルなどが挙げられる。
【発明の効果】
【００１５】
本発明の血液凝固促進剤は、吸着性無機物１００重量部と金属酸化物０．００１〜５重量部とからなる無機混合物を３００〜１０００℃に加熱処理してなることを特徴とするので、優れた血液凝固作用を有しており、採取された血液を短時間のうちに凝固させて血清と血餅とに分離させることができる。
【００１６】
そして、上記血液凝固促進剤において、吸着性無機物がシリカである場合には、より優れた血液凝固作用を発揮し、採取された血液をより短時間のうちに凝固させることができる。
【発明を実施するための最良の形態】
【００１７】
（実施例１〜５，比較例４）
微粉末状の合成シリカ１０ｇに、表１に示した所定量の酸化カルシルム、酸化鉄、酸化マグネシウム、酸化チタン及び酸化アルミニウムを加えて乳鉢を用いて磨り潰して無機混合物を得た。この無機混合物を表１に示した加熱温度にて５時間に亘って加熱処理を施した後に室温まで冷却して血液凝固促進剤を得た。
【００１８】
（比較例１）
加熱処理を行わなかったこと以外は実施例１と同様にして血液凝固促進剤を得た。
【００１９】
（比較例２）
ポリビニルピロリドン２ｇ及び変性シリコーンオイル０．４ｇを含有する水溶液４００ｇを用意した。
【００２０】
（比較例３）
微粉末状の合成シリカ１０ｇを乳鉢を用いて磨り潰して血液凝固促進剤を得た。
【００２１】
得られた血液凝固促進剤及び比較例２の水溶液の血液凝固性を下記の要領で測定し、その結果を表１に示した。
【００２２】
（血液凝固性）
ポリビニルピロリドン２ｇ及び変性シリコーン０．４ｇを含有する水溶液４００ｇに、得られた血液凝固促進剤を全量、分散させて分散液を作製した。得られた分散液２０ｍｇを有底円筒状のポリエチレンテレフタレート製の採血管の内壁面にスプレーを用いて塗布し乾燥させた。なお、採血管は、その内径が１５ｍｍ、外径が１７ｍｍ、高さが１１０ｍｍであった。
【００２３】
次に、二人の正常健康人Ａ、Ｂから血液を採取し、この採取した血液をそれぞれ上記採血管内に４ミリリットル供給した後、採血管の上端開口部を閉止した上で採血管を５回、上下反転させた。しかる後、採血管の上下反転を完了してから血液が流動しなくなるまでの時間（凝固時間）を測定し、血液凝固性の指標とした。
【００２４】
なお、比較例２の水溶液については、この水溶液２０ｇを上記採血管の内壁面にスプレーを用いて塗布し乾燥させたこと以外は上述と同様の要領で凝固時間を測定した。
【００２５】
【表１】
2006200997.tif 000002
【手続補正書】
【提出日】平成17年1月24日(2005.1.24)
【手続補正１】
【補正対象書類名】明細書
【補正対象項目名】００２６
【補正方法】変更
【補正の内容】
【００２６】
なお、比較例２の水溶液については、この水溶液２０ｍｇを上記採血管の内壁面にスプレーを用いて塗布し乾燥させたこと以外は上述と同様の要領で凝固時間を測定した。